(57)【要約】【課題】より少ない工程数、積層構成でカラーフィルタの各色毎に位相差を最適化した光学補償機能を有するカラーフィルタ基板を提供すること。【解決手段】少なくとも基板と基板上に設けられたカラーフィルタ層とを有するカラーフィルタ基板において、前記カラーフィルタ層と基板の間あるいはカラーフィルタ上に、基板側から順に、１）負の一軸異方性を有し、光軸が基板に対して略垂直であり、尚且つ配向膜としての機能を備えた光学補償配向層、２）正の一軸異方性を有し、光軸が基板に対して略平行である光学補償層、が設けられており、前記光学補償配向層と光学補償配向層により光学補償を行うことを特徴とするカラーフィルタ基板。【選択図】図１
2010230823.tif 000002
【特許請求の範囲】
【請求項１】
少なくとも基板と基板上に設けられたカラーフィルタ層とを有するカラーフィルタ基板において、前記カラーフィルタ層と基板の間あるいはカラーフィルタ上に、基板側から順に、
１）負の一軸異方性を有し、光軸が基板に対して略垂直であり、尚且つ配向膜としての機能を備えた光学補償配向層、
２）正の一軸異方性を有し、光軸が基板に対して略平行である光学補償層、
が設けられており、前記光学補償配向層と光学補償配向層により光学補償を行うことを特徴とするカラーフィルタ基板。
【請求項２】
前記光学補償配向層と光学補償配向層を合わせた面内位相差Ｒｅが２０〜１００ｎｍの範囲であり、かつカラーフィルタの各色に対応する部分の面内位相差の関係がＲｅ（赤）＞Ｒｅ（緑）＞Ｒｅ（青）であることを特徴とする請求項１に記載のカラーフィルタ基板。
【請求項３】
請求項１〜２のいずれかに記載のカラーフィルタ基板を用いてなる液晶表示装置。
【発明の詳細な説明】
【技術分野】
【０００１】
本発明は、光学補償機能を備えるリタデーション基板に関するものである。例えば、光学補償機能を有する薄膜を積層した構成を備えたカラーフィルタ基板に関するものである。
【０００２】
現在、液晶ＴＶにおいて主流となっている表示モードのひとつに、正面コントラストに優れるＶＡ型（垂直配向型）が挙げられる。ＶＡ型液晶ディスプレイ向けには、従来、視野角拡大のために複数枚の光学補償フィルムを偏光板上に粘着剤により一枚ずつ積層して貼り合わせたものが使用されている。光学補償フィルムの種類としては、具体的には、液晶セルの屈折率異方性を補償する、負の一軸異方性を有し、光軸が基板に対して略垂直であるネガティブＣプレート（非特許文献１）、斜め方向視野角における偏光板からの光漏れを補償する、正の一軸異方性を有し、光軸が基板に対して略平行であるポジティブＡプレート非特許文献２）がある。
【０００３】
一方、液晶表示装置のセル内に光学補償層を内蔵させることで液晶表示装置全体の画質の向上、薄型化が検討されており、このような光学補償機能を付与する方法として、重合性液晶モノマーを塗布し配向させた後、光硬化させて液晶を固定化することが行われる。（特許文献１）
液晶表示装置のセル内に光学補償層を内蔵させる場合、光学補償層であるネガティブＣプレート、ポジティブＡプレートはカラーフィルタ層に重ねて形成されるが、光学補償層をカラーフィルタ層に積層させる場合、以下のような層構成が考えられる。
ガラス基板／ブラックマトリクス層／配向膜／光学補償層（ネガティブＣプレート）／配向膜／光学補償層（ポジティブＡプレート）／カラーフィルタ層・・・（図１）
ガラス基板／ブラックマトリクス層／カラーフィルタ層／配向膜／光学補償層（ネガティブＣプレート）／配向膜／光学補償層（ポジティブＡプレート）・・・（図２）
【０００４】
ここで、配向膜は、その上に積層する光学補償層を形成するための重合性液晶モノマーを配向させるために必要である。配向膜がないと、その上に積層する重合性液晶モノマーを配向させることができないため、光学補償層自体を形成することが困難となる。また、配向膜が無い場合でも、別の配向処理（ラビングや蒸着など）が必要であるし、画素平坦性を維持するためにはオーバーコート層を積層する必要も生じ得る。従って、上記の積層構成を実現するためには、光学補償層の２層に加え、配向膜も２層必要となり、少なくとも計４層以上の積層構成が必要となる。
【０００５】
一方で、従来のフィルム外付けタイプの光学補償層として用いられるポジティブＡプレート、ネガティブＣプレートに関し、その面内位相差および厚み方向位相差は、カラーフィルタの各色のうちの１つの色（波長領域）で設計されており、他の色（波長領域）においては補償が不完全となるという事態が発生し得る。そのため、光学補償層がない場合に比べて、斜め方向コントラストは向上しているものの、十分ではない。
【先行技術文献】
【特許文献】
【０００６】
【特許文献１】特開２００４−１９１８３２号公報
【非特許文献】
【０００７】
【非特許文献１】Ｋ．Ｏｈｍｕｒｏ，  Ｓ．Ｋａｔａｏｋａ，  Ｔ．Ｓａｓａｋｉ，  Ｙ．Ｋｏｉｋｅ，  ＳＩＤ’９７  Ｄｉｇｅｓｔ，  ８４５  −８４８（１９９７）
【非特許文献２】Ｓｈｕｕｊｉ  Ｙａｎｏ，  Ｔ．Ｉｓｈｉｎａｂｅ，  Ｔ．Ｍｉｙａｓｈｉｔａ，  Ｔ．Ｕｃｈｉｄａ，  Ｙ．Ｆｕｊｉｍｕｒａ，ＩＤＷ’００  Ｄｉｇｅｓｔ，  ４１９  −  ４２２（２０００）
【発明の概要】
【発明が解決しようとする課題】
【０００８】
そこで本発明は、配向性能を有し、尚且つネガティブＣプレートの光学補償機能を有する光学補償配向層により、より少ない層数の積層構成で光学補償機能を有するカラーフィルタ基板を提供すること、更には、カラーフィルタの各色毎に位相差を最適化することにより、斜め方向コントラストをより高めたカラーフィルタ基板を提供することを課題とした。
【課題を解決するための手段】
【０００９】
上記の課題を達成するための請求項１に記載の発明は、少なくとも基板と基板上に設けられたカラーフィルタ層とを有するカラーフィルタ基板において、前記カラーフィルタ層と基板の間あるいはカラーフィルタ上に、基板側から順に、
１）負の一軸異方性を有し、光軸が基板に対して略垂直であり、尚且つ配向膜として作用する光学補償配向層、
２）正の一軸異方性を有し、光軸が基板に対して略平行である光学補償層
が設けられており、前記光学補償配向層と光学補償配向層により光学補償を行うことを特徴とするカラーフィルタ基板としたものである。
請求項２に記載の発明は、前記光学補償配向層と光学補償配向層を合わせた面内位相差Ｒｅが２０〜１００ｎｍの範囲であり、かつカラーフィルタの各色に対応する部分の面内位相差の関係がＲｅ（赤）＞Ｒｅ（緑）＞Ｒｅ（青）であることを特徴とする請求項１に記載のカラーフィルタ基板としたものである。
請求項３に記載の発明は、請求項１〜２のいずれかに記載のカラーフィルタ基板を用いてなる液晶表示装置としたものである。
【発明の効果】
【００１０】
配向膜に光学補償機能を付与することにより、積層構造の簡略化が可能となる。更に、カラーフィルタの各色毎に最適な面内位相差、厚み方向位相差を設定することにより、斜め方向コントラストの向上が図れる。
【図面の簡単な説明】
【００１１】
【図１】光学補償層をカラーフィルタ層に積層させる場合の断面概略図の１例
【図２】光学補償層をカラーフィルタ層に積層させる場合の断面概略図の１例
【図３】光学補償配向層を用いて光学補償層をカラーフィルタ層に積層させる場合の断面概略図
【発明を実施するための形態】
【００１２】
次に本発明の実施の一例を用いて具体的に説明する。
［光学補償配向層］
本発明において、光学補償配向層は、負の一軸異方性を有するものである。
光学補償配向層が負の一軸異方性を有することによって以下のような効果を奏する。
・液晶セル内の屈折率異方性を補償することができる。
本発明に用いられる光学補償配向層の組成としては特に限定されないが、主成分としてポリビニルアルコール、ポリエステル、ポリアリールエーテルケトン、ポリエーテルケトン、ポリアミド等のポリマーが好ましい。これらのポリマーは、いずれか一種類を単独で使用してもよいし、例えば、ポリアリールエーテルケトンとポリアミドとの混合物のように、異なる官能基を持つ２種以上の混合物として使用してもよい。
上記塗工溶液の溶媒は、アルコール類、ケトン類、エステル類などがあげられる。たとえばメタノール、エタノール、トルエン、シクロヘキサン、イソホロン、セロソルブアセテート、ジエチレングリコールジメチルエーテル、エチレングリコールジエチルエーテル、キシレン、エチルベンゼン、メチルセロソルブ、エチルセロソルブ、ブチルセロソルブ、プロピレングリコールモノメチルエーテル、酢酸イソアミル、乳酸エチル、メチルエチルケトン、アセトン、シクロヘキサノン等が挙げられ、単独または２種以上を混合して用いることができる。
【００１３】
上記塗工溶液における上記ポリマーの濃度は、上記のような光学補償配向層が得られ、かつ塗工可能であれば、任意の適切な濃度が採用され得る。例えば、当該溶液は、溶媒１００重量部に対して、ポリマーを好ましくは５〜５０重量部、さらに好ましくは１０〜４０重量部含む。このような濃度範囲の溶液は、塗工容易な粘度を有する。
前記塗工溶液は、必要に応じて配向剤を含むことができる。配向剤としては液晶モノマーが挙げられ、ネマチック性、コレステリック性またはスメクチック性の液晶配向を示す各種骨格を有し、かつ末端に、アクリロイル基、メタクリロイル基、ビニル基等の不飽和二重結合やエポキシ基等の重合性官能基を少なくとも１つ有する液晶性化合物である、各種慣用の液晶モノマーを何れも用いることができる。これらのうち、現在数多く使用されているネマチック液晶性モノマーが好適に用いられる。ネマチック液晶性モノマーとしては、たとえば重合性官能基として、アクリロイル基、メタクリロイル基を有し、これに環状単位等からなるメソゲン基を有するものを挙げることができる。メソゲン基となる前記環状単位としては、たとえば、ビフェニル系、フェニルベンゾエート系、フェニルシクロヘキサン系、アゾキシベンゼン系、アゾメチン系、アゾベンゼン系、フェニルピリミジン系、ジフェニルアセチレン系、ジフェニルベンゾエート系、ビシクロへキサン系、シクロヘキシルベンゼン系、ターフェニル系等があげられる。このような配向剤を用いることで、負の一軸異方性を有する光学補償配向層を形成することができる。
前記塗工溶液は、さらに任意の適切な添加剤を含んでもよい。前記添加剤としては、シランカップリング剤等の接着補助剤、界面活性剤、レオロジー調整剤、保存安定剤、消泡剤、紫外線吸収剤、溶解促進剤、キラル剤、光異性化剤、光重合開始剤、熱重合開始剤等が挙げられる。前記添加剤の含有量は、好ましくは、主成分の樹脂１００重量部に対し、０を超え１０重量部以下である。
【００１４】
上記溶液の塗工方法としては、基板にスピンコート、スリットコート、スプレーコート、ディップコート、カレンダーコート等の塗布方法により形成可能である。塗布後、必要に応じて熱風オーブンあるいはホットプレート等で一般には６０〜１００℃、１〜３０分の条件で溶剤を揮発させる。また、予め減圧乾燥してから加熱しても良い。
乾燥した塗膜は、その化学的あるいは物理的耐性を付与する目的で加熱処理を行っても良い。加熱処理の条件は、１５０〜２５０℃の範囲で１０分〜１２０分行うのが特に好ましい。作製した硬化膜は、必要に応じて配向処理を行い、光学補償配向層として機能させることができる。配向処理の方法としては、ラビング処理、光配向処理、斜方蒸着処理、グルブ配向処理、LB膜形成などが挙げられる。光学補償配向層に配向能を付与することによって、以下のような効果を奏する。
・正の一軸異方性を有し、光軸が基板に対して略平行である光学補償層をその上に積層することができる。
【００１５】
上記のようにして作製した光学補償配向層は、屈折率の関係としてｎｘ＝ｎｙ＞ｎｚの関係（ｎｘ、ｎｙ、ｎｚ：ｘｙｚ空間における屈折率）を示す。前記光学補償配向層の厚みは、好ましくは、０．１〜４ｕｍの範囲である。前記光学補償配向層の波長４００ｎｍおける透過率は、好ましくは、９０％以上である。Ｒｔｈの値としては、５０〜３００ｎｍの範囲であることが好ましい。（ここでＲｔｈとは、当該波長における画素の面内屈折率の平均から厚み方向屈折率を引いた値と、画素の厚み（μｍ）との積を１０００倍して求められる数値を表す）Ｒｅの値としては、実質的にゼロであることが好ましい。
【００１６】
［光学補償層］
本発明において、光学補償層は、正の一軸異方性を有し、光軸が基板に対して略平行であるものである。
光学補償配向層が正の一軸異方性を有し、光軸が基板に対して略平行であることによって以下のような効果を奏する。
・液晶セル内の屈折率異方性を補償することができる。
本発明に用いられる光学補償層の組成としては特に限定されないが、主成分としてネマチック液晶モノマーの平行配向状態を光および／または熱により固定したポリマーが好ましい。この液晶モノマーは通常複数種を混合して使用する。例として、アルキルシアノビフェニル、アルコキシビフェニル、アルキルターフェニル、フェニルシクロヘキサン、ビフェニルシクロヘキサン、フェニルビシクロヘキサン、ピリミジン、シクロヘキサンカルボン酸エステル、ハロゲン化シアノフェノールエステル、アルキル安息香酸エステル、アルキルシアノトラン、ジアルコキシトラン、アルキルアルコキシトラン、アルキルシクロヘキシルトラン、アルキルビシクロヘキサン、シクロヘキシルフェニルエチレン、アルキルシクロヘキシルシクロヘキセン、アルキルベンズアルデヒドアジン、アルケニルベンズアルデヒドアジン、フェニルナフタレン、フェニルテトラヒドロナフタレン、フェニルデカヒドロナフタレンおよびこれらの誘導体、ならびに前記化合物のアクリレート等を挙げることができる。
【００１７】
上記塗工溶液の溶媒は、アルコール類、ケトン類、エステル類などがあげられる。たとえばメタノール、エタノール、トルエン、シクロヘキサン、イソホロン、セロソルブアセテート、ジエチレングリコールジメチルエーテル、エチレングリコールジエチルエーテル、キシレン、エチルベンゼン、メチルセロソルブ、エチルセロソルブ、ブチルセロソルブ、プロピレングリコールモノメチルエーテル、酢酸イソアミル、乳酸エチル、メチルエチルケトン、アセトン、シクロヘキサノン等が挙げられ、単独または２種以上を混合して用いることができる。
【００１８】
塗工溶液はその他に、キラル剤、光異性化剤、光重合開始剤、熱重合開始剤、増感剤、連鎖移動剤、多官能モノマーあるいはオリゴマー、樹脂、界面活性剤、レオロジー調整剤、シランカップリング剤等の接着補助剤、保存安定剤、消泡剤、紫外線吸収剤、溶解促進剤等その他必要な材料を、当該液晶化合物が液晶性を失なわない範囲で加えることができる。前記添加剤の含有量は、好ましくは、主成分の樹脂１００重量部に対し、０を超え１０重量部以下である。
上記溶液の塗工方法としては、光学補償配向層を形成した基板にスピンコート、スリットコート、スプレーコート、ディップコート、カレンダーコート等の塗布方法により形成可能である。塗布後、必要に応じて熱風オーブンあるいはホットプレート等で一般には６０〜１００℃、１〜３０分の条件で溶剤を揮発させる。また、予め減圧乾燥してから加熱しても良い。この際、塗工した溶液中の液晶モノマーが光学補償配向層上で基板に対して略平行に配向する。
【００１９】
続いて、乾燥させた液晶モノマー層に対し、領域ごとに異なる照射量でパターン露光を行なう。これによって、液晶が重合するに充分な量の光が照射された領域はその配向の状態を保ったまま固定化され、それよりも少ない量の光が照射された領域は未硬化成分を残し一部が固定化され、光が照射されなかった領域は全てが未反応の状態のままとなる。露光には、紫外線や電子線、可視光線、赤外線等の放射線を用いることができる。放射線は１種類あるいは複数種類を使用することができ、尚且つ逐次照射、同時照射のいずれも可能である。
【００２０】
このように、領域ごとに異なる照射量で露光された基板を当該液晶モノマーの等方相相転移温度以上に加熱すると、液晶化合物層のうち光が照射されなかった領域は等方相に転移して実質的に無配向状態となる。従って、不充分な量の光が照射された領域は、その照射量に応じて残る未硬化成分の配向が乱れて低配向状態となる。一方で、充分な量の光が照射された領域は、配向を保って固定化された高配向状態となる。
このようにして得られた、領域ごとに異なる配向状態を固定するため、当該液晶モノマーが等方相に保たれる以上の温度に維持したまま、基板の全面露光を行なうか、あるいは熱により等方相の液晶モノマーを重合させるために必要な温度まで基板温度を上げて焼成を行う。このような全面露光工程、焼成工程は、各々のいずれかを行なっても良いし、併用しても良い。
【００２１】
前記領域ごとに異なる量の光を照射する手段としては、複数のフォトマスクを使用して複数回の露光を行なう方法、同一のフォトマスクを使用してこれを移動させながら複数回
の露光を行なう方法、光の透過率の異なる複数の領域を持つハーフトーンマスクを使用す
る方法あるいはその組み合わせ等が考えられるが、所望する領域に必要なだけの光を照射できる方法であればこれらに限定されない。
【００２２】
上記のようにして作製した光学補償層は、屈折率の関係としてｎｘ＞ｎｙ＝ｎｚの関係（ｎｘ、ｎｙ、ｎｚ：ｘｙｚ空間における屈折率）を示す。前記光学補償配向層の厚みは、好ましくは、０．１〜４ｕｍの範囲である。前記光学補償配向層の波長４００ｎｍおける透過率は、好ましくは、９０％以上である。Ｒｅの値としては、２０〜１００ｎｍの範囲であり、尚且つ色毎の面内位相差の関係がＲｅ（赤）＞Ｒｅ（緑）＞Ｒｅ（青）である。（ここでＲｅとは、当該波長における画素の面内屈折率の差の値と、画素の厚み（μｍ）との積を１０００倍して求められる数値を表す）
以下、実施例を挙げて本発明を説明する。
【実施例】
【００２３】
（ブラックマトリクス層の作製）
ブラックマトリクス層形成用樹脂組成物をスリットコーターを用いてガラス基板上に塗布した後、温度９０℃で６０秒間ホットプレート上において加熱乾燥を行った。その後、マスクを用いてパターン露光を行い、現像工程を経た後、温度２３０℃で３０分間加熱することによりポストベークを行い、膜厚１ミクロンのブラックマトリクス層を形成した。ここで、ライン幅は２５ミクロン、スペース幅は１００ミクロンである。
【００２４】
（カラーフィルタ層の作製）
カラーフィルタ層形成用樹脂組成物をスリットコーターを用いてガラス基板上に塗布した後、温度９０℃で６０秒間ホットプレート上において加熱乾燥を行った。その後、マスクを用いてパターン露光を行い、現像工程を経た後、温度２３０℃で３０分間加熱することによりポストベークを行い、カラーフィルタ層を形成した。
カラーフィルタ層は、基板においてブラックマトリクス層により遮蔽されない開口部に、レッド、グリーン、ブルーの３色を隣り合う形で順に積層させた。また、厚みについては、全ての色について、２ミクロンで統一した。
当該カラーフィルタ層を成膜した基板について厚み方向位相差Ｒｔｈを測定したところ、赤色画素部分は波長６３０ｎｍの光において２７ｎｍ、緑色画素部分は波長５５０ｎｍの光において−１８ｎｍ、青色画素部分は波長４５０ｎｍの光において２ｎｍであった。
【００２５】
（実施例１）
（光学補償配向層の作製）
下記組成の混合物を均一になるように攪拌混合し、０．６μｍのフィルタで濾過して得
た塗工溶液を、前記基板のカラーフィルタ層の上に、スピンコーターで乾燥膜厚が１ｕｍになるように塗布し、ホットプレートにて９０℃で２分間加熱乾燥した。更に、温度２３０℃で３０分間加熱することによりポストベークを行った後、ラビング処理を施すことで、光学補償配向層を形成した。
ポリエステル樹脂                                        １７．０部
ビフェニル系重合性液晶モノマー                              ５．０部
界面活性剤                                                ３．０部
シクロヘキサノン                                        ７５．０部
（光学補償層の作製）
下記組成の混合物を均一になるように攪拌混合し、０．６μｍのフィルタで濾過して得た液晶化合物を、前記光学補償配向層の上に、スピンコーターで乾燥膜厚が２．５μｍになるように塗布し、ホットプレートにて９０℃で２分間加熱乾燥し液晶モノマー層を得た。
平行配向重合性液晶                                      １９．０部
（大日本インキ化学工業株式会社製「ＵＣＬ−０１７」）
光重合開始剤                                              １．０部
（チバ・スペシャリティー・ケミカルズ株式会社製「イルガキュアー９０７」）
界面活性剤                                                ３．０部
（ビックケミー社製「ＢＹＫ１１１」２％シクロヘキサノン溶液）
シクロヘキサノン                                        ７７．０部
次に当該液晶モノマー層に対し、超高圧水銀灯を用いフォトマスクを介して各色領域毎に紫外線照射した。紫外線の照射量は、赤色画素領域では５００ｍＪ／ｃｍ２、緑色画素領域では２００ｍＪ／ｃｍ２、青色画素領域では１００ｍＪ／ｃｍ２とした。
更に、温度２３０℃で３０分間加熱することによりポストベークを行い、光学補償機能つきカラーフィルタ基板を得た。
当該カラーフィルタ基板のカラーフィルタ層および光学補償配向層、光学補償層の面内位相差Ｒｅの合計を測定したところ、赤色画素部分は波長５５０ｎｍの光において７８ｎｍ、緑色画素部分は波長５５０ｎｍの光において５５ｎｍ、青色画素部分は波長５５０ｎｍの光において４５ｎｍであった。厚み方向位相差Ｒｔｈの合計は、赤色画素部分は波長５５０ｎｍの光において２５０ｎｍ、緑色画素部分は波長５５０ｎｍの光において２０５ｎｍ、青色画素部分は波長５５０ｎｍの光において２０７ｎｍとなった。斜め４５度コントラストは５００：１となった。
【００２６】
（実施例２）
光学補償配向層の作製と、光学補償層の作製の液晶モノマー層の形成までは、実施例１と同様に行った。その後、当該液晶モノマー層に対し、超高圧水銀灯を用いフォトマスクを介さずに紫外線を基板全体に照射した。紫外線の照射量は２００ｍＪ／ｃｍ２とした。
更に、温度２３０℃で３０分間加熱することによりポストベークを行い、位相差薄膜付きカラーフィルタ基板を得た。
当該カラーフィルタ基板のカラーフィルタ層および位相差薄膜の面内位相差Ｒｅの合計を測定したところ、赤色画素部分は波長５５０ｎｍの光において５４ｎｍ、緑色画素部分は波長５５０ｎｍの光において５５ｎｍ、青色画素部分は波長５５０ｎｍの光において５４ｎｍであった。厚み方向位相差Ｒｔｈは、赤色画素部分は波長５５０ｎｍの光において２５３ｎｍ、緑色画素部分は波長５５０ｎｍの光において２０４ｎｍ、青色画素部分は波長５５０ｎｍの光において２０８ｎｍとなった。斜め４５度コントラストは３５０：１となった。
【００２７】
（実施例３）
光学補償配向層の作製と、光学補償層の作製を行う代わりに、基板の反対側に粘着層を介して、外付けフィルムのポジティブＡプレート、ネガティブＣプレートを積層させた。当該カラーフィルタ基板のカラーフィルタ層および位相差薄膜の面内位相差Ｒｅの合計を測定したところ、いずれの画素部分においても波長５５０ｎｍの光において５５ｎｍであった。厚み方向位相差Ｒｔｈは、赤色画素部分は波長５５０ｎｍの光において２５０ｎｍ、緑色画素部分は波長５５０ｎｍの光において２０６ｎｍ、青色画素部分は波長５５０ｎｍの光において２０４ｎｍとなった。斜め４５度コントラストは３５０：１となった。
ネガティブＣプレート：セルロース系樹脂フィルム  １００ミクロン
ポジティブＡプレート：シクロオレフィン系樹脂フィルム  ５０ミクロン
本発明の光学補償配向層を有する構成を適用することにより、通常の外付け位相差フィルム構成や、カラーフィルタの各色毎に面内位相差Ｒｅを設定しない構成に比べて、斜め４５度コントラストが約１．５倍に向上した。（表１）
光学補償配向層の作製において、光学補償層の作製の液晶モノマー層の形成までは、実施例１と同様に行った。その後、当該液晶モノマー層に対し、超高圧水銀灯を用いフォトマスクを介さずに紫外線を基板全体に照射した。紫外線の照射量は２００ｍＪ／ｃｍ２とした。
更に、温度２３０℃で３０分間加熱することによりポストベークを行い、位相差薄膜付きカラーフィルタ基板を得た。
当該カラーフィルタ基板のカラーフィルタ層および位相差薄膜の面内位相差Ｒｅの合計を測定したところ、赤色画素部分は波長５５０ｎｍの光において５４ｎｍ、緑色画素部分は波長５５０ｎｍの光において５５ｎｍ、青色画素部分は波長５５０ｎｍの光において５４ｎｍであった。厚み方向位相差Ｒｔｈは、赤色画素部分は波長５５０ｎｍの光において２５３ｎｍ、緑色画素部分は波長５５０ｎｍの光において２０４ｎｍ、青色画素部分は波長５５０ｎｍの光において２０８ｎｍとなった。斜め４５度コントラストは３５０：１となった。
【表１】
2010230823.tif 000003
【００２８】
（比較例１）
光学補償配向層の作製の際に、ポストベーク後、ラビング処理を行わなかったこと以外は実施例１と同様に、カラーフィルタ層および光学補償配向層、光学補償層を備えたカラーフィルタ基板を作製した。すると、液晶化合物を前記光学補償配向層の上にスピンコーターで塗布し、ホットプレートにて９０℃で２分間加熱乾燥した液晶モノマー層が白濁してしまい、所望の光学補償層が得られなかった。
【産業上の利用可能性】
【００２９】
本発明は、液晶表示装置の光学補償に対して有用であり、特に、斜めコントラストの向上すなわち表示の視野角の拡大を図る場合に適している。
【符号の説明】
【００３０】
１．ガラス基板
２．ブラックマトリクス層
３．配向膜
４．光学補償層（ネガティブＣプレート）
５．光学補償層（ポジティブＡプレート）
６．カラーフィルタ層
７．平坦化層膜厚差
８．カラーフィルタ基板段差
９．光学補償配向層
【図１】
2010230823.tif 000004
【図２】
2010230823.tif 000005
【図３】
2010230823.tif 000006